(57)【特許請求の範囲】
【請求項１】
タンパク質を熱処理する工程と、
前記タンパク質に金属の化合物を混合する工程と、
混合物を粉砕する工程と、
その後、混合物を炭素化する工程とを有し、
前記金属として、鉄又はコバルトを使用し、
前記タンパク質を熱処理する工程を、２５０℃〜５００℃の範囲内で行う
炭素触媒の製造方法。
【請求項２】
タンパク質を熱処理する工程と、
前記タンパク質に金属の化合物を混合する工程と、
混合物を粉砕する工程と、
その後、混合物を炭素化する工程とを有し、
前記金属として、鉄又はコバルトを使用し、
前記タンパク質に金属の化合物を混合する工程において、さらにカーボンブラックを混合する
炭素触媒の製造方法。
【請求項３】
前記炭素化する工程の後に、前記金属を除去する工程を行う、請求項１又は請求項２に記載の炭素触媒の製造方法。
【請求項４】
前記タンパク質として、水に不溶性のタンパク質を使用する、請求項１に記載の炭素触媒の製造方法。
【請求項５】
タンパク質に金属の化合物を混合する工程と、
混合物を熱処理する工程と、
熱処理した前記混合物にカーボンブラックを添加する工程と、
前記カーボンブラックを添加した後に、粉砕する工程と、
その後に、炭素化する工程とを有し、
前記金属として、鉄又はコバルトを使用する
炭素触媒の製造方法。
【請求項６】
前記炭素化する工程の後に、前記金属を除去する工程を行う、請求項５に記載の炭素触媒の製造方法。
【請求項７】
前記タンパク質として、水に不溶性のタンパク質を使用する、請求項５に記載の炭素触媒の製造方法。
【請求項８】
前記混合物を熱処理する工程を、２５０℃〜５００℃の範囲内で行う、請求項５に記載の炭素触媒の製造方法。
【発明の詳細な説明】
【技術分野】
【０００１】
本発明は、炭素触媒の製造方法に係わる。
【背景技術】
【０００２】
燃料電池において、酸化還元反応触媒として、白金が用いられている。
しかし、白金は高価であるため、白金を使用しない触媒の開発が進められている。
【０００３】
白金代替触媒として、触媒活性を有する炭素材料が提案されている。
特に、窒素を含む炭素材料は、酸素還元活性を有することが知られている。
そして、例えば、窒素を含有する前駆体高分子化合物を使用して、この前駆体高分子化合物を炭素化して、窒素を含有する炭素触媒を製造することが提案されている（例えば、特許文献１を参照。）。
【０００４】
また、燃料電池の燃料となる水素を水の電気分解により製造する工程においても貴金属触媒が利用されており、この分野においても炭素触媒の開発が望まれている。
【先行技術文献】
【特許文献】
【０００５】
【特許文献１】国際特許公開第２００４／１１２１７４号
【発明の概要】
【発明が解決しようとする課題】
【０００６】
特許文献１に記載された製造方法は、前駆体高分子化合物として、ポリアクリロニトリル系高分子化合物やポリイミド系高分子化合物等の合成ポリマーを使用している。
合成ポリマーを使用しているため、環境に負荷がかかる。
また、白金代替触媒として、特許文献１の製造方法によって製造される炭素触媒よりも、さらに高い触媒活性を有することが望まれている。
【０００７】
上述した問題の解決のために、本発明においては、環境への負荷を低減すると共に、高い触媒活性を実現することができる、炭素触媒の製造方法を提供するものである。
【課題を解決するための手段】
【０００８】
本発明の炭素触媒の製造方法は、タンパク質を熱処理する工程と、タンパク質に金属の化合物を混合する工程と、混合物を粉砕する工程と、粉砕したその後、混合物を炭素化する工程とを有し、金属として鉄又はコバルトを使用する。
そして、さらに、タンパク質を熱処理する工程を、２５０℃〜５００℃の範囲内で行う、もしくは、タンパク質に金属の化合物を混合する工程において、さらにカーボンブラックを混合する。
【０００９】
上述の本発明の炭素触媒の製造方法によれば、タンパク質を熱処理してから金属の化合物を混合するので、タンパク質と金属の化合物を均一に混合することが容易になる。そして、熱処理したタンパク質に金属（鉄又はコバルト）の化合物を混合した後に、混合物を炭素化することにより、タンパク質由来の窒素を多く含有し、高い触媒活性を有する炭素触媒を製造することが可能になる。
【００１０】
他の本発明の炭素触媒の製造方法は、タンパク質に金属の化合物を混合する工程と、混合物を熱処理する工程と、熱処理した混合物にカーボンブラックを添加する工程と、カーボンブラックを添加した後に粉砕する工程と、その後に炭素化する工程とを有し、金属として、鉄又はコバルトを使用する。
【００１１】
上述の他の本発明の炭素触媒の製造方法によれば、タンパク質と金属の化合物の混合物を熱処理してカーボンブラックを添加してから粉砕するので、タンパク質と金属の化合物とカーボンブラックを均一に混合することが容易になる。そして、粉砕した後に炭素化することにより、タンパク質由来の窒素を多く含有し、高い触媒活性を有する炭素触媒を製造することが可能になる。
【発明の効果】
【００１２】
上述の本発明によれば、高い触媒活性を有する炭素触媒が得られる。
また、原料として、タンパク質と鉄又はコバルトの化合物を使用するので、環境への負荷を低減することや、原料コストを低減することができる。
【図面の簡単な説明】
【００１３】
【図１】本発明の炭素触媒の製造方法の一実施の形態のフローチャートである。
【発明を実施するための形態】
【００１４】
本発明の炭素触媒の製造方法は、各種のタンパク質を使用して、タンパク質を熱処理し、金属の化合物を添加して混合し、混合物を粉砕してから炭素化して、炭素触媒を製造する。そして、金属として、鉄又はコバルトを使用する。
また、他の本発明の炭素触媒の製造方法は、タンパク質に金属の化合物を混合して、混合物を熱処理してからカーボンブラックを添加して、カーボンブラックを添加した後に粉砕して、その後炭素化して、炭素触媒を製造する。そして、金属として、鉄又はコバルトを使用する。
【００１５】
各製造方法において、好ましくは、炭素化後に、さらに、金属（鉄又はコバルト）を除去する工程を行って、炭素触媒を製造する。鉄又はコバルトの除去は、酸、例えば塩酸を用いて、行うことができる。
金属を除去する工程を行うことにより、得られる炭素触媒では、炭素化の際の混合物の金属の少なくとも一部（一部又は全部）が除去されている。
【００１６】
本発明の炭素触媒の製造方法により得られる炭素触媒は、タンパク質に由来するため、窒素を含有している。
【００１７】
そして、本発明の炭素触媒の製造方法では、タンパク質として、例えば、羊毛（ウール）、カシミア、動物の毛・皮、シルク等のタンパク質含有繊維、カゼイン、豆乳や鶏卵等のタンパク質含有食品を使用することができる。
羊毛等のタンパク質含有繊維では、廃棄繊維や羽毛布団等を原料として用いることができる。そして、これらの原料を用いることにより、原料となる廃棄物の廃棄コストを削減することが期待できる。
タンパク質含有食品では、割れた鶏卵や賞味期限切れの食品を原料として用いることも可能である。これらの原料を用いることにより、鶏卵や食品の廃棄コストを低減することが期待できる。
【００１８】
本発明の炭素触媒の製造方法において、鉄又はコバルトの化合物としては、各種の鉄化合物やコバルト化合物を使用することが可能である。例えば、塩化鉄、塩化コバルト、硝酸鉄、硝酸コバルト、酢酸コバルト、硫酸鉄、硫酸コバルト、酸化コバルト、酸化鉄（ＦｅＯ，Ｆｅ３Ｏ４）等が挙げられる。
【００１９】
鉄又はコバルトの化合物として、水溶性の鉄の塩や水溶性のコバルトの塩を使用した場合には、タンパク質との混合を容易にかつより均一に行うことができる。水溶性の鉄の塩や水溶性のコバルトの塩としては、例えば、上述の鉄又はコバルト化合物のうち、塩化物、硝酸塩、酢酸塩、硫酸塩が挙げられる。
一方、鉄又はコバルトの化合物として、水に不溶性の化合物を使用した場合には、タンパク質と混合するときに均一に混合することが難しくなる。水に不溶性の化合物としては、酸化コバルト、酸化鉄（ＦｅＯ，Ｆｅ３Ｏ４）等が挙げられる。
本発明の炭素触媒の製造方法では、タンパク質を単独で熱処理し、鉄又はコバルトの化合物と混合してから粉砕するので、タンパク質と鉄又はコバルトの化合物との混合が容易にかつ均一になる。これにより、水溶性の鉄の塩や水溶性のコバルトの塩を使用した場合だけでなく、水に不溶性の化合物を使用した場合でも、タンパク質と鉄又はコバルトの化合物を均一に混合することが可能になる。
また、他の本発明の炭素触媒の製造方法では、タンパク質と金属の化合物の混合物を熱処理してカーボンブラックを添加してから粉砕するので、タンパク質と金属の化合物とカーボンブラックを均一に混合することが容易になる。
【００２０】
また、鉄又はコバルトの化合物として、水溶性の鉄の塩や水溶性のコバルトの塩を使用して、さらに、タンパク質として水溶性のタンパク質を使用した場合には、タンパク質と、鉄塩又はコバルト塩を均一に混合することができる。この場合、タンパク質と金属塩（鉄塩又はコバルト塩）の混合比も自由に変えることができる。
本発明の炭素触媒の製造方法では、タンパク質を単独で熱処理し、鉄又はコバルトの化合物と混合してから粉砕するので、水溶性のタンパク質を使用した場合だけでなく、水に不溶性のタンパク質を使用した場合でも、タンパク質と鉄又はコバルトの化合物を均一に混合することが可能になる。水に不溶性のタンパク質としては、例えば、羊毛、ケラチンタンパク質、絹が挙げられる。
【００２１】
例えば、羊毛に水に不溶性の添加物を加えると、均一に分散させることは困難である。それは、羊毛の比重が小さく、伸度が大きく、ヤング率が小さいために、機械的に微粉化することが困難であることによる。
そこで、本発明の製造方法を適用して、羊毛を単独で熱処理して、熱処理した羊毛を添加物と混合してから粉砕することが有効である。
羊毛は、一度融解すると、一部炭素化して黒くなり、ボールミルで容易に粉砕できるようになる。
羊毛単独での熱処理温度は、羊毛のアルファへリックスが融解する温度より高い温度で行う必要がある。羊毛のアルファへリックスの融解温度がおよそ２３０℃であるが、２３０℃・１時間の熱処理では、羊毛の粉砕がうまくいかないので、羊毛単独での熱処理温度は、２５０℃〜５００℃の範囲内が望ましい。熱処理温度が５００℃を超えると熱処理を行わない場合よりも触媒活性が低下する。
【００２２】
本発明の炭素触媒の製造方法において、炭素化の温度は、８００〜１２００℃とすることが好ましい。
また、タンパク質と鉄又はコバルトの化合物の混合比は、タンパク質１００質量部に対して、化合物中の鉄又はコバルトの金属成分が１〜１５質量部であることが好ましく、３〜５質量部であることがより好ましい。
【００２３】
本発明の炭素触媒の製造方法によれば、タンパク質と鉄又はコバルトの化合物を混合してから炭素化を行っていることにより、タンパク質由来の窒素を多く含有し、高い触媒活性を有する炭素触媒が得られる。
そして、タンパク質と鉄又はコバルトの化合物を混合してから炭素化を行っていることにより、タンパク質のみを炭素化した場合と比較して、より高い触媒活性が得られる。なお、炭素化後に、酸処理によって鉄又はコバルトを除去しても、高い触媒活性が得られる。これは、炭素化の際に、鉄又はコバルトの化合物が存在していることにより、タンパク質との間で相互作用が生じているためと考えられる。
また、タンパク質と鉄又はコバルトの化合物を混合してから炭素化を行っていることにより、窒素を含有する合成ポリマー（例えば、ポリアクリロニトリル）と鉄又はコバルトの化合物を混合して炭素化した場合と比較して、より高い触媒活性が得られる。これは、窒素を含有する合成ポリマーと鉄又はコバルトの化合物を混合して炭素化した場合と比較して、炭素化後の窒素の含有率が多くなっており、タンパク質由来の窒素が炭素化後も多く残存しているためと考えられる。
また、鉄又はコバルトを使用することにより、鉄及びコバルト以外の金属（カルシウム、マグネシウム、ニッケル、チタン等）を使用した場合と比較して、より高い触媒活性が得られる。
また、原料として、タンパク質と鉄又はコバルトの化合物を使用するので、合成ポリマーを使用した場合と比較して、環境への負荷を低減することや、原料コストを低減することができる。
【００２４】
また、特に、コバルトを使用した場合には、水電解触媒としての活性が、鉄を使用した場合と比較して、さらに高くなる。
【００２５】
続いて、本発明の炭素触媒の製造方法の一実施の形態について説明する。本発明の炭素触媒の製造方法の一実施の形態のフローチャートを、図１に示す。
【００２６】
まず、図１のステップＳ１において、タンパク質を単独で熱処理する。
続いて、ステップＳ２において、熱処理したタンパク質と、金属塩の水溶液又は金属化合物の懸濁液を、混合する。金属塩としては、前述した鉄やコバルトの塩を使用する。
金属化合物（鉄やコバルトの化合物）のうち、例えば、酸化コバルトＣｏＯや酸化鉄ＦｅＯ，Ｆｅ３Ｏ４は、水に溶解しないため、懸濁液とする。
【００２７】
次に、ステップＳ３において、ボールミル等を用いて、混合物を粉砕する。
タンパク質のうち、羊毛等の繊維は水に不溶性であるが、タンパク質を単独で熱処理した後に粉砕したことにより、繊維を金属塩の水溶液又は金属化合物の懸濁液の中に容易に分散させることができる。
【００２８】
その後、ステップＳ４において、混合物の炭素化工程を行う。
次に、ステップＳ５において、炭素化したものを、ボールミル等を用いて粉砕する。
【００２９】
さらに、ステップＳ６において、粉砕したものを酸処理する。例えば、濃度１Ｍの塩酸を用いて、７０℃で２時間の処理を３回繰り返す。
この酸処理工程により、ステップＳ２で混合した金属塩や金属化合物が除去される。
【００３０】
このようにして、タンパク質から炭素触媒を製造することができる。
【実施例】
【００３１】
実際に炭素触媒を作製して、触媒活性等の各種の特性を調べた。
【００３２】
＜実験１＞
タンパク質単独で熱処理し金属化合物を混合してから粉砕し炭素化した場合と、タンパク質を熱処理しないで金属化合物を混合して炭素化した場合とで、触媒活性を比較した。
また、他の比較対照として、タンパク質を単独では熱処理しないで金属化合物を混合してから熱処理して、その後炭素化した試料や、金属化合物を混合しないで炭素化した試料も作製した。
各試料において、タンパク質として羊毛（ウール）を使用し、金属化合物として塩化コバルト（ＣｏＣｌ２）或いは酸化コバルト（ＣｏＯ）を使用した。
【００３３】
（羊毛単独熱処理の試料作製）
羊毛を、窒素気流下、昇温速度１０℃／分で、所定の熱処理温度まで昇温させ、１時間その温度で保持した後、窒素気流下で室温まで自然冷却した。熱処理した羊毛に、コバルト化合物（ＣｏＣｌ２或いはＣｏＯ）を混合し、ボールミルで粉砕した。混合比は、熱処理前の羊毛１００質量部に対して、コバルト化合物中のコバルト元素を５質量部とした。
その後、再び窒素気流下、１０００℃で１時間熱処理した。このようにして、羊毛とコバルト化合物の混合物の炭素化を行った。
炭素化後、窒素気流下で室温まで自然冷却してから、ボールミルで粉砕した。
その後、目開き１０６μｍの篩にかけて、１０６μｍ以下のカーボンのみを得た。
次に、濃度１Ｍの塩酸で洗浄して表面のコバルトを除去し、さらに、減圧乾燥した。
このようにして、羊毛単独熱処理をした炭素触媒の試料を作製した。
以下、このようにして調製した試料を「羊毛−１回目の熱処理温度−コバルト化合物−１０００」のように表記する。
そして、１回目の熱処理温度を、２５０℃、５００℃、７５０℃、１０００℃と変えて、コバルト化合物をＣｏＣｌ２或いはＣｏＯで変えて、それぞれ炭素触媒の試料を作製した。
【００３４】
（比較対照の試料作製１）
羊毛と塩化コバルト水溶液を混合した。混合比は、羊毛１００質量部に対して、塩化コバルト中のコバルト元素を５質量部とした。
乾燥後、炭素化を行った。炭素化は、窒素気流下、１０００℃で１時間熱処理した。
炭素化後は、羊毛単独熱処理の試料と同様にして、炭素触媒の試料を作製した。
以下、このようにして調製した試料を、「羊毛−ＣｏＣｌ２−１０００」と表記する。
【００３５】
（比較対照の試料作製２）
羊毛と塩化コバルト水溶液を混合した。混合比は、羊毛１００質量部に対して、塩化コバルト中のコバルト元素を５質量部とした。
乾燥後、昇温速度１０℃／分で、所定の熱処理温度まで昇温させ、１時間その温度で保持して１回目の熱処理を行った。その後、窒素気流下で室温まで自然冷却した。
次に、混合物を粉砕した後に、再び窒素気流下、１０００℃で１時間熱処理した。このようにして、羊毛とコバルト化合物の混合物の炭素化を行った。
炭素化後は、羊毛単独熱処理の試料と同様にして、炭素触媒の試料を作製した。
以下、このようにして調製した試料を、「羊毛−ＣｏＣｌ２−１回目の熱処理温度−１０００」のように表記する。
そして、１回目の熱処理温度を、２５０℃、５００℃と変えて、それぞれ炭素触媒の試料を作製した。
【００３６】
（比較対照の試料作製３）
羊毛単独で１０００℃で熱処理して炭素化した試料（羊毛−１０００）と、羊毛単独で１回目の熱処理を２５０℃で行ってから１０００℃で熱処理して炭素化した試料（羊毛−２５０−１０００）をそれぞれ作製した。１回目の熱処理や炭素化の手順は前述した試料と同様とした。
【００３７】
（水電解触媒性能の評価）
各試料について、水電解触媒としての性能を、評価した。
ポテンシオスタット（ＡＬＳ  ７００シリーズ）と、その付属品である回転リングディスク電極（ＢＡＳ社製ＲＲＤＥ）を使用して、電解液に濃度０．５Ｍの硫酸を用いて、対極をガラス状炭素とし、参照極を可逆水素電極（ＲＨＥ）として、室温、電極回転数１５００ｒｐｍにて、触媒としての性能の評価を行った。
走査範囲を０〜−１Ｖｖｓ．ＲＨＥとして、−１ｍＡ／ｃｍ２の電流が流れ始める電位ＥＨ２と、電圧−０．５Ｖのときの電流密度ｉ―０．５Ｖを、それぞれ測定した。
各試料のＥＨ２及びｉ−０．５Ｖを、表１に示す。
【００３８】
【表１】
0006436298.tif 000002
【００３９】
表１の結果から、１回目の熱処理と１０００℃での２回目の熱処理の２段階で熱処理して得られた炭素触媒は、以下に述べる特徴を有する。
（１）コバルト化合物を混合していない羊毛単独の試料（羊毛−１０００と羊毛−２５０−１０００）でも、１回目の熱処理温度を２５０℃として２段階で熱処理を行うことにより、ＥＨ２及び電流密度の増加の両面から、水電解触媒活性が増加する。
（２）コバルト化合物を加えることにより、羊毛のみを炭素化して得たカーボンより、ＥＨ２及び電流密度の増加の両面から、水電解触媒活性が増加する。
（３）コバルト化合物の添加効果は、ＣｏＣｌ２でもＣｏＯでも認められる。反応開始電位は両者でほとんど差がないが、電流密度増加効果はＣｏＣｌ２の方が大きい。
（４）１回目の熱処理を羊毛単独で行い、それにコバルト化合物を加えてから２回目の熱処理を行って得られた試料の方が、羊毛とコバルト化合物の混合物に１回目の熱処理を行ってから２回目の熱処理を行って得られた試料よりも、活性が高い。
（５）１回目の熱処理は５００℃以下が望ましい。１回目の熱処理を７５０℃や１０００℃で行った試料は、１回目の熱処理を行っていない試料よりも活性が低いからである。
これは、１回目の熱処理温度が５００℃を超えると炭素化が起こり、その後コバルトを添加しても活性向上に結びつかないことを表す。
２５０℃の熱処理では、羊毛のアルファへリックスが溶融し、ボールミルで粉砕できるようになり、金属化合物との混合が均一になり、２回目の熱処理により活性部位がつくられ、活性が向上するものと考えられる。
【００４０】
＜実験２＞
炭素触媒の触媒活性をさらに高めることを目的として、ケッチェンブラックを添加して、触媒活性を調べた。
ケッチェンブラック（ＫＢ）の添加量は、熱処理前の羊毛１００質量部に対して、５０質量部とした。
まず、羊毛を２５０℃で１時間熱処理した後に、ＣｏＣｌ２及びＫＢを添加してボールミルで粉砕し、１０００℃で１時間熱処理して炭素化した試料（羊毛−２５０−ＣｏＣｌ２−ＫＢ−１０００）を作製した。
また、羊毛にＣｏＣｌ２を添加して２５０℃で１時間熱処理した後に、ＫＢを添加してボールミルで粉砕し、１０００℃で１時間熱処理して炭素化した試料（羊毛−ＣｏＣｌ２−２５０−ＫＢ−１０００）を作製した。
各試料に対して、実験１と同様にして、水電解触媒活性を調べた。
各試料のＥＨ２及びｉ−０．５Ｖを、表２に示す。
【００４１】
【表２】
0006436298.tif 000003
【００４２】
表２と表１の結果の比較により、ＫＢを添加すると活性が大幅に向上することがわかる。
【００４３】
＜実験３＞
実験１及び実験２で作製した炭素触媒の試料について、酸素還元触媒としての性能を調べた。
酸素還元触媒としての性能の評価は、走査範囲を１〜０Ｖｖｓ．ＲＨＥとして、ボルタモグラムと、−１０μＡ／ｃｍ２の電流が流れ始める電位（反応開始電位）ＥＯ２と、電圧０．７Ｖのときの電流密度ｉ０．７Ｖを、それぞれ測定した。また、電解液には濃度０．５Ｍの硫酸を用いた。
各試料のＥＯ２及びｉ０．７Ｖを、表３に示す。
【００４４】
【表３】
0006436298.tif 000004
【００４５】
表３の結果より、コバルト化合物を混合していない羊毛単独の試料（羊毛−１０００と羊毛−２５０−１０００）では、１回目の熱処理温度を２５０℃として２段階で熱処理を行うことにより、ＥＯ２及び電流密度の増加の両面から、酸素還元触媒活性が増加することがわかる。
また、２５０℃で単独熱処理した羊毛にＣｏＣｌ２を混合した場合、単独熱処理しないでＣｏＣｌ２を混合した場合と比較して、ＥＯ２はほとんど変わらないが、電流密度の著しい増大が認められた。
しかしながら、前記のケースを除き、他のコバルト化合物を添加した場合では、２段階の熱処理の効果は認められなかった。
また、羊毛−ＣｏＣｌ２−２５０−ＫＢ−１０００は、ＫＢを添加していない羊毛−ＣｏＣｌ２―２５０−１０００と比較して、電流密度が２倍以上になった。
【００４６】
＜実験４＞
表３に示した値は、濃度０．５Ｍの硫酸中で測定したが、羊毛−ＣｏＣｌ２−２５０−ＫＢ−１０００について、電解液を濃度０．１ＭのＫＯＨに変えて、同様に測定した。電解液を濃度０．５Ｍの硫酸にした場合と濃度０．１ＭのＫＯＨとした場合について、それぞれのＥＯ２及びｉ０．７Ｖを並べて、表４に示す。
【００４７】
【表４】
0006436298.tif 000005
【００４８】
濃度０．５Ｍの硫酸で測定した結果だけでなく、濃度０．１ＭのＫＯＨ中で測定した結果からも、この試料がＥＯ２及びｉ０．７Ｖが共に優れている触媒であることを示している。
【００４９】
＜実験５＞
羊毛−２５０−ＣｏＣｌ２−ＫＢ−１０００について、濃度０．１ＭのＫＯＨの電解液中において、同様にＥＯ２及びｉ０．７Ｖを測定した。羊毛−２５０−ＣｏＣｌ２−ＫＢ−１０００と、実験４で測定した羊毛−ＣｏＣｌ２−２５０−ＫＢ−１０００の、それぞれのＥＯ２及びｉ０．７Ｖを並べて、表５に示す。
【００５０】
【表５】
0006436298.tif 000006
【００５１】
羊毛−２５０−ＣｏＣｌ２−ＫＢ−１０００は、水電解触媒性能と同様に、ＥＯ２及びｉ０．７Ｖが共に優れている触媒であることを示している。
【００５２】
本発明は、上述の実施の形態や実施例に限定されるものではなく、本発明の要旨を逸脱しない範囲でその他様々な構成が取り得る。
【図１】
0006436298.tif 000007